(57)【特許請求の範囲】
【請求項１】
連続鋳造された鋳片を素材として熱間圧延により得られる鋼材であって、該鋼材は、質量％で、Ｃ：０．０３〜０．０８％、Ｓｉ：０．１〜２．０％、Ｍｎ：０．５〜３．０％、Ｐ：０．０２％以下、Ｓ：０．００５％以下、Ｔｉ：０．００３〜０．２５％、Ｎ：０．０１％以下、Ａｌ：０．００２〜０．２％を含み、さらに、ＡｇおよびＭｇをそれぞれ０．００００５〜０．００１％含有するか、またはＡｇおよびＭｇをそれぞれ０．００００５〜０．００１％ならびにＢｉ：０．００００５〜０．００１％を含有し、残部がＦｅおよび不純物からなり、熱延鋼板から採取した試料をＳＥＭにより５００〜２０００倍の倍率で観察し、観察された析出物粒子２００個あたりの平均値が１μｍ以下であるような析出物が分散していることを特徴とする鋼材。
【請求項２】
さらに、質量％で、Ｃａ：０．００５％以下、Ｎｄ：０．００１％以下およびＳｎ：０．０１％以下のうちの１種以上を含有することを特徴とする請求項１に記載の鋼材。
【請求項３】
さらに、Ｍｏ：０．５％以下、Ｃｕ：１．５％以下、Ｎｂ：０．０４％以下、Ｖ：０．０４％以下、Ｎｉ：５．０％以下、Ｃｒ：２．５％以下およびＢ：０．００３％以下のうちの１種以上を含有することを特徴とする請求項１または２に記載の鋼材。
【請求項４】
請求項１〜３のいずれかに記載の鋼材を製造するための熱間圧延用素材としての鋳片を鋳造する連続鋳造方法であって、タンディッシュ内の溶鋼に浸漬させた浸漬ランスまたは鋳型内の溶鋼に浸漬させた浸漬ランスを通して、前記ＡｇおよびＭｇ、またはＡｇ、ＭｇおよびＢｉの金属蒸気および／または金属粒子をキャリアガスとともに該溶鋼中に供給するか、または、さらにＣａ、ＮｄおよびＳｎのうちの１種以上の金属蒸気および／または金属粒子をキャリアガスとともに該溶鋼中に供給することを特徴とする鋼の連続鋳造方法。
【請求項５】
請求項１〜３のいずれかに記載の鋼材を製造するための熱間圧延用素材としての鋳片を鋳造する連続鋳造方法であって、タンディッシュ内の溶鋼に浸漬させた浸漬ランスまたは鋳型内の溶鋼に浸漬させた浸漬ランスを通して、前記ＡｇおよびＭｇ、またはＡｇ、ＭｇおよびＢｉを含有するワイヤーまたはロッドをキャリアガスとともに該溶鋼中に供給するか、または、さらにＣａ、ＮｄおよびＳｎのうちの１種以上を含有するワイヤーまたはロッドをキャリアガスとともに該溶鋼中に供給することを特徴とする鋼の連続鋳造方法。
【発明の詳細な説明】
【技術分野】
【０００１】
本発明は、鋼の連続鋳造過程において金属元素を添加することにより微細析出物を分散形成させた鋳片を素材として製造され、再加熱時のオーステナイト粒径の成長が抑制された鋼材、および鋼材用鋳片を鋳造するための連続鋳造方法に関する。
【背景技術】
【０００２】
自動車用素材として用いられる熱延鋼板は、軽量化による環境負荷低減を目的として高強度化が計られている。自動車用の熱延鋼板は、使用される部位により要求される特性が異なり、高強度および高靱性であるとともに、良好な深絞り性、張り出し性、穴拡げ性、および曲げ性といった加工性をも具備することが要求される。これらの特性を向上させるためには、要求される特性のレベルに合わせて熱延鋼板の金属組織や析出物を最適化することが必要である。このうち、析出物に関しては、そのサイズを微細化し、しかも鋼板内に均一に分散させることが重要である。
【０００３】
例えば、自動車の足回り部分として使用される高強度の熱延鋼板における穴拡げ性を向上させる方法として、特許文献１に開示された技術がある。同文献には、フェライトと、ベイナイトを主体とする第二相とからなり、また鋼板中に介在物が総量で０．０５％以下、かつＡ系＋Ｂ系介在物が合計で０．０１％以下であることを特徴とする穴拡げ性及びＨＡＺ部疲労特性に優れた高強度熱延鋼板およびその製造方法が開示されている。また、特許文献２には、粒子径が０．００５〜０．５μｍの範囲にあるＭｇＯまたは、ＭｇＯを含みＡｌ2Ｏ3、ＳｉＯ2、ＭｎＯ、Ｔｉ2Ｏ3の１種もしくは２種以上の複合酸化物を１．０×１０3個〜１．０×１０7個／ｍｍ2の範囲で含み、鋼組織はフェライト組織を主とし残ベイナイト組織とすることを特徴とする穴拡げ性と延性に優れた高強度熱延鋼板が開示されている。これらの技術では、いずれも溶鋼中にマグネシウム（Ｍｇ）を添加してＭｇ化合物を生成させる方法が採用されている。  
【０００４】
また、自動車用の鋼板は、溶接により結合されることが多く、そのため、鋼板が薄肉化すると鋼板単位体積当たりの溶接時の入熱量が著しく増大する。溶接時の入熱量が増大すると、厚板の大入熱溶接の場合に見られるように、大入熱溶接に起因する熱影響部（以下、「ＨＡＺ」とも記す）の機械的特性の低下を惹起する。この機械的特性の低下を防止するためには結晶粒の粗大化を抑制することが必要であり、この結晶粒粗大化の抑制に対しては、上記のＭｇ添加により生成する微細なＭｇ化合物粒子によるピン止め効果が大きく寄与している。
【０００５】
しかしながら、今後ますます進められる熱延鋼板の薄肉軽量化のためには、更なる高強度化が求められ、上記のように単なるＭｇ添加による結晶粒の粗大化抑制技術のみでは充分に対応できない。したがって、同じＭｇ添加の場合であっても、溶鋼中に添加されたＭｇを連続鋳造スラブ内でいかに微細に、しかも均一に分散させることができるかが熱延鋼板の高強度化には重要である。
【０００６】
Ｍｇの沸点は、溶鋼温度よりも著しく低いために、Ｍｇ塊を溶鋼中に添加しようとしても、溶鋼表面に到達するまでに燃焼して消耗するか、あるいは溶鋼内に侵入しても、急激な体積膨張により溶鋼が激しく飛散し、連続鋳造操業が困難となる。ＭｇをＳｉやＮｉなどと合金化して沸点を上昇させて添加することも可能であるが、添加を目的としないＳｉやＮｉが溶鋼中に混入することになり、熱延鋼板の機械的特性が損なわれる。溶鋼中にＭｇが添加されたとしても、Ｍｇの溶解量が少なく蒸気圧が高いために、添加と同時にＭｇの濃度が急激に低下し、Ｍｇ添加の効果を維持することが困難である。
【０００７】
【特許文献１】特開２００３−３２４０号公報（特許請求の範囲および段落［０００９］）
【特許文献２】特開２００１−３４２５４３号公報（特許請求の範囲および段落［０００６］〜［００１５］）
【特許文献３】特開２００４−２４９３１５号公報（特許請求の範囲など）
【特許文献４】特開２００５−１６９４０４号公報（特許請求の範囲など）
【特許文献５】特願２００４−２７５１４号公報（特許請求の範囲など）
【発明の開示】
【発明が解決しようとする課題】
【０００８】
本発明は、上記の問題に鑑みてなされたものであり、その課題の第１は、高強度熱延鋼板の素材とすることができ、析出物の微細分散化により再加熱時のオーステナイト粒の成長が抑制された組織を有する鋼材を提供することにある。また、課題の第２は、上記の鋼材を得るために必要な金属元素を溶鋼中に効率よく添加し、連続鋳造スラブ内に微細かつ均一に分散させることのできる連続鋳造方法を提供することにある。
【課題を解決するための手段】
【０００９】
本発明者らは、上述の課題を解決するために、鋼材の再加熱時におけるオーステナイト結晶粒の成長を抑制するための添加金属元素、および、それらの金属元素を連続鋳造スラブ内に効率良く、しかも均一に添加するための連続鋳造方法を検討し、下記の（ａ）〜（ｄ）の知見を得て、本発明を完成させた。
【００１０】
（ａ）鋼材の再加熱時におけるオーステナイト結晶粒の成長を抑制するためには鋼中に、ＡｇおよびＭｇ、またはこれらに加えてＢｉを添加し、微細酸化物を分散形成させることが効果的である。さらに、Ｃａ、ＮｄおよびＳｎのうちの１種以上を添加することにより上記の効果を高めることができる。また、これらの金属元素を連鋳スラブ内に均一にしかも効率良く添加するためには、タンディッシュ内溶鋼または鋳型内溶鋼に金属元素の蒸気を添加することが有効である。
【００１１】
ここで、「再加熱」とは、分塊圧延もしくは熱間圧延に先だって行われる加熱もしくは均熱、または溶接による加熱を意味する。また、「再加熱時のオーステナイト結晶粒の成長が抑制された」とは、Ａｇ、Ｍｇ、Ｂｉ、Ｃａ、ＮｄおよびＳｎのいずれをも含有しない場合の結晶粒の成長に比較して、相対的に結晶粒の成長が小さいことを意味する。
【００１２】
（ｂ）上記（ａ）の粒成長の抑制効果は、下記の作用による。すなわち、Ａｇ、ＢｉおよびＭｇは、溶鋼中の酸素と反応してそれぞれ微細なＡｇ酸化物、Ｂｉ酸化物およびＭｇ酸化物を晶出し、これらの「晶出物によるピン止め効果」により結晶粒の粗大化が抑制される。また、固溶Ｂｉは界面活性効果を有するので、その効果により不均質核生成が促進され、結晶粒の粗大化が抑制される。これらの析出物が微細化されると、例えば、穴拡げ加工などの加工時に析出物への応力集中が起こりにくくなることから、クラックの発生が抑制され、したがって、穴拡げ性などの加工性が著しく向上する。
【００１３】
（ｃ）さらに、Ｃａ、ＮｄおよびＳｎは、それぞれ固溶状態において、後述する「結晶粒界における引き摺り効果」を有し、この作用により、結晶粒の粗大化が抑制される。また、Ｎｄは酸化物を晶出するので、その晶出物によるピン止め効果により結晶粒の粗大化を抑制する。そして、固溶Ｓｎは界面活性効果を有するので、その効果により不均質核生成が促進され、粒成長が抑制される。
【００１４】
（ｄ）上記（ａ）〜（ｃ）にて述べたような蒸気圧の高い金属元素または融点の低い金属元素を溶鋼中に添加する場合、それらの添加金属は、溶鋼と接触するかまたは溶鋼からの輻射熱を受けて溶融あるいは気化する。溶鋼中に添加する以前に、あるいは添加した瞬間に金属元素が溶融または気化すると、これらの金属元素を溶鋼中に均一に、かつ歩留り良く添加することは困難である。このような問題を解決し、連続鋳造鋳片内に金属元素を均一に添加するには、連続鋳造鋳型に近いタンディッシュ内、または連続鋳造鋳型内の溶鋼に、金属元素の蒸気を添加する方法が最適である。
【００１５】
本発明は、上記の知見に基いて完成されたものであり、その要旨は、下記の（１）〜（３）に示す鋼材、ならびに（４）および（５）に示す鋼の連続鋳造方法にある。
【００１６】
（１）連続鋳造された鋳片を素材として熱間圧延により得られる鋼材であって、該鋼材は、質量％で、Ｃ：０．０３〜０．０８％、Ｓｉ：０．１〜２．０％、Ｍｎ：０．５〜３．０％、Ｐ：０．０２％以下、Ｓ：０．００５％以下、Ｔｉ：０．００３〜０．２５％、Ｎ：０．０１％以下、Ａｌ：０．００２〜０．２％を含み、さらに、ＡｇおよびＭｇをそれぞれ０．００００５〜０．００１％含有するか、またはＡｇおよびＭｇをそれぞれ０．００００５〜０．００１％ならびにＢｉ：０．００００５〜０．００１％を含有し、残部がＦｅおよび不純物からなり、熱延鋼板から採取した試料をＳＥＭにより５００〜２０００倍の倍率で観察し、観察された析出物粒子２００個あたりの平均値が１μｍ以下であるような析出物が分散していることを特徴とする鋼材。
【００１７】
（２）さらに、質量％で、Ｃａ：０．００５％以下、Ｎｄ：０．００１％以下およびＳｎ：０．０１％以下のうちの１種以上を含有する前記（１）に記載の鋼材。
（３）さらに、Ｍｏ：０．５％以下、Ｃｕ：１．５％以下、Ｎｂ：０．０４％以下、Ｖ：０．０４％以下、Ｎｉ：５．０％以下、Ｃｒ：２．５％以下およびＢ：０．００３％以下のうちの１種以上を含有することを特徴とする前記（１）または（２）に記載の鋼材。
【００１８】
（４）前記（１）〜（３）のいずれかに記載の鋼材を製造するための熱間圧延用素材としての鋳片を鋳造する連続鋳造方法であって、タンディッシュ内の溶鋼に浸漬させた浸漬ランスまたは鋳型内の溶鋼に浸漬させた浸漬ランスを通して、前記ＡｇおよびＭｇ、またはＡｇ、ＭｇおよびＢｉの金属蒸気および／または金属粒子をキャリアガスとともに該溶鋼中に供給するか、または、さらにＣａ、ＮｄおよびＳｎのうちの１種以上の金属蒸気および／または金属粒子をキャリアガスとともに該溶鋼中に供給する鋼の連続鋳造方法。
【００１９】
（５）前記（１）〜（３）のいずれかに記載の鋼材を製造するための熱間圧延用素材としての鋳片を鋳造する連続鋳造方法であって、タンディッシュ内の溶鋼に浸漬させた浸漬ランスまたは鋳型内の溶鋼に浸漬させた浸漬ランスを通して、前記ＡｇおよびＭｇ、またはＡｇ、ＭｇおよびＢｉを含有するワイヤーまたはロッドをキャリアガスとともに該溶鋼中に供給するか、または、さらにＣａ、ＮｄおよびＳｎのうちの１種以上を含有するワイヤーまたはロッドをキャリアガスとともに該溶鋼中に供給する鋼の連続鋳造方法。
【００２０】
本発明において、「析出物が微細分散した」とは、熱延鋼板から採取した試料をＳＥＭにより５００〜２０００倍の倍率で観察し、観察された析出物粒子２００個あたりの平均値が１μｍ以下であるような析出物が分散している鋼を意味する。
【００２１】
「金属蒸気および／または金属粒子」とは、金属蒸気および／または、蒸発が不十分なために液体または固体粒子として存在する金属粒子、もしくは金属蒸気が凝縮して形成される金属粒子を意味する。また、「金属」とは、純金属および金属の合金を含む。
【００２２】
なお、以下の説明では、特に断らない限り、鋼の成分組成表示における「％」は、「質量％」を意味する。
【発明の効果】
【００２３】
本発明の鋼材は、析出物が微細に分散しているので、超大入熱溶接におけるＨＡＺをはじめとして、再加熱時におけるオーステナイト粒の成長が抑制され、強度や靱性といった特性に加えて、鋼板の穴拡げ性などの加工性に優れた鋼材として好適である。また、本発明の連続鋳造方法は、上記の鋼材を得るために必要な金属元素の適正量を溶鋼中に効率よく添加し、連続鋳造スラブ内に均一に分散させるための最適の連続鋳造方法である。
【発明を実施するための最良の形態】
【００２４】
本発明の鋼材は、前記のとおり、連続鋳造された鋳片を素材として熱間圧延により得られる鋼材であって、該鋼材は、Ｃ、Ｓｉ、Ｍｎ、Ｐ、Ｓ、Ｔｉ、ＮおよびＡｌを含み、さらに、Ｍｏ、Ｃｕ、Ｎｂ、Ｖ、Ｎｉ、ＣｒおよびＢのうちの１種以上を含有し、さらに、ＡｇおよびＭｇをそれぞれ０．００００５〜０．００１％含有するか、またはＡｇおよびＭｇをそれぞれ０．００００５〜０．００１％ならびにＢｉ：０．００００５〜０．００１％を含有し、残部がＦｅおよび不純物からなる、析出物が微細分散した鋼材である。
【００２５】
また、本発明の方法は、前記の鋼材を製造するための熱間圧延用素材としての鋳片を鋳造する連続鋳造方法であって、タンディッシュ内の溶鋼に浸漬させた浸漬ランスまたは鋳型内の溶鋼に浸漬させた浸漬ランスを通して、前記ＡｇおよびＭｇ、またはＡｇ、ＭｇおよびＢｉの金属蒸気および／または金属粒子をキャリアガスとともに溶鋼中に供給するか、または、上記金属元素を含有するワイヤーまたはロッドをキャリアガスとともに溶鋼中に供給する鋼の連続鋳造方法である。以下に、本発明の鋼材および鋼の連続鋳造方法について、さらに詳細に説明する。
【００２６】
（１）金属元素の添加による結晶粒粗大化の抑制および鋳造方法
鋼材の機械的特性を向上させるには結晶粒を微細化する必要があり、従来から制御冷却、制御圧延といった手法が採られ、鋼材の加熱温度、冷却開始温度、冷却速度や圧下率の管理が行われてきた。また、これらに加えて鋼材中に合金元素を含有させることにより、上述の効果を高める技術が開発されてきた。さらに、溶接時のＨＡＺのように鋼材が再加熱される場合には、鋼材が高温に晒されるため、鋼材が最初に有した結晶粒が粗大化して、強度、靱性、穴拡げ性をはじめとする加工性などの機械的特性が低下するという問題がある。
【００２７】
鋼材の結晶粒の粗大化を抑制するには、晶出物あるいは析出物による「ピン止め効果」を利用する方法の他に、溶質元素の「結晶粒界における引き摺り効果」を利用することもできる。ここで、「結晶粒界における引き摺り効果」とは、溶媒元素（鉄元素）の移動方向とは逆方向に移動する結晶粒界に取り込まれた溶質元素の移動速度が溶媒元素の移動速度よりも遅いために、移動する結晶粒界が結晶粒界の層内に取り込まれた溶質元素を粒界の移動方向に引き摺ることとなり、これが結晶粒界の移動抵抗となって、結晶粒の粗大化を抑制する効果をいう。
【００２８】
また、鋼の固相線温度よりも融点の低い化合物を微細に分散させることにより、結晶粒の成長を抑制することができる。さらに、ピン止め効果を利用する場合においても、その効果を高めるために、晶出あるいは析出頻度を増大することが有効である。
【００２９】
鋼中にはＭｎ、Ｓ、Ｔｉなどの溶質元素も含有されており、これらの反応生成物であるＭｎＳ、ＴｉＮなどが鋼中に存在する。これらの析出物も粗大化すると機械的特性を著しく低下させる。そこで、これらの析出物を微細に分散させれば、結晶粒の粗大化抑制に効果を発揮し、むしろ強度、靱性および加工性を向上させることができる。このためには、微細に分散したＭｇ酸化物、Ｎｄ酸化物上に、ＭｎＳ、ＴｉＮなど不均質核生成させれば良く、これを促進させるためには界面活性元素であるＢｉやＳｎを添加すれば良い。
【００３０】
上述したＡｇ、Ｂｉ、Ｍｇ、Ｎｄ、Ｓｎなどの蒸気圧が高い金属元素または融点が低い金属元素を溶鋼中に添加する場合には、それらの添加金属は、溶鋼と接触または溶鋼からの輻射熱を受けて溶融あるいは気化する。溶鋼中に添加する以前あるいは添加時に金属元素が溶融または気化すると、これらの金属元素を溶鋼中に均一に、しかも歩留り良く添加することは困難である。このような問題を解決して連続鋳造鋳片内に金属元素を均一に添加するには、鋳型に近いタンディッシュ内、または鋳型内の溶鋼に添加する方法が最適である。
【００３１】
そこで、本発明者らは、結晶粒の粗大化抑制機構および抑制方法、ならびにそれを達成するための連続鋳造方法について、さらに研究開発を進めた。本発明者らは、先に、特許文献３、特許文献４および特許文献５において、金属元素の蒸気あるいは金属元素の化合物をタンディッシュ内または連続鋳造鋳型内の溶鋼中に添加する方法を提案し、これらの方法により金属元素を溶鋼中に均一に、しかも歩留り良く添加できることを確認している。これらの結果も踏まえて検討を重ねた結果、下記の（ａ）および（ｂ）に示す結晶粒の粗大化抑制機構およびその方法についての知見、ならびに、（ｃ）および（ｄ）に示す連続鋳造方法および装置についての知見を得て、本発明を完成させた。
【００３２】
（ａ）Ａｇ、ＢｉおよびＭｇ含有の効果
溶鋼中に各種金属元素を種類別に添加して溶製した鋼材から試験片を作製し、各試験片を１４００℃に加熱して６０秒間保持する試験を行った。試験片の光学顕微鏡による観察により、金属元素のうちで、Ａｇ、ＢｉおよびＭｇを添加した試験片のオーステナイト粒径の成長が顕著に抑制されていることが判明した。さらに、これらの試験片の結晶粒の内
部および粒界をＥＤＸ（エネルギー分散型Ｘ線分析装置）により組成分析した結果、Ａｇ、ＢｉおよびＭｇ元素が結晶粒界に濃化していることが分かった。また、微細なＡｇ酸化物およびＭｇ酸化物が分散していることも確認された。  
【００３３】
ＡｇおよびＢｉは、鋼に対する溶解度が小さいことから、鋼の凝固過程において、凝固界面の液相側に濃化され、これが溶鋼中の酸素と反応して微細なＡｇ酸化物およびＢｉ酸化物を晶出する。これらの酸化物の融点は鋼の固相線温度よりも低いので、鋼が溶融状態にある間においてはこれらの結晶粒は形成されない。このため、鋼が凝固して鋼の結晶粒が形成されても、Ａｇ酸化物あるいはＢｉ酸化物が完全に凝固するまでは、鋼の結晶粒界は酸化物により途切れる。
【００３４】
鋼の温度がさらに低下して、酸化物の凝固が完了して初めて結晶粒界が結合することとなり、結晶粒が成長する。酸化物の凝固が完了した時点では、鋼の温度も充分に低下しており、結晶粒の成長速度は小さくなる。その結果、結晶粒の成長が抑制され、いわゆる「ピン止め効果」を示すことを、本試験により新たに見出した。
【００３５】
これにより、融点の高いＭｇ酸化物と融点の低いＡｇ酸化物およびＢｉ酸化物の相乗効果により、従来以上に結晶粒の粗大化を抑制することが可能となった。
【００３６】
次に、Ａｇ、ＢｉおよびＭｇ含有量の適正範囲について説明する。
【００３７】
Ａｇの含有量、Ｂｉ含有量およびＭｇ含有量は、いずれも０．００００５〜０．００１％の範囲とするのが適切である。Ａｇ、ＢｉおよびＭｇともに、その含有量が０．００００５％未満では結晶粒の粗大化抑制効果が得られない。
【００３８】
一方、Ａｇ含有量が０．００１％を超えて多くなると、鋼の製造コストが上昇して経済的に不利となるので、Ａｇ含有量の上限を０．００１％とした。Ｂｉ含有量が０．００１％を超えて多くなると、結晶粒界におけるＢｉの濃化が著しくなって脆化し、逆に機械的特性が低下することから、その含有量の上限を０．００１％とした。また、Ｍｇ含有量が０．００１％を超えて多くても、結晶粒径の粗大化抑制効果が飽和し、鋼の製造コストが上昇するだけであるため、その含有量の上限を０．００１％とした。  
なお、鋼中にはＴｉやＭｎ、Ｓなどの溶質元素が含有されている場合が多い。これらの反応生成物であるＴｉＮやＭｎＳが粗大に析出すると、強度、ＨＡＺ靱性、穴拡げ性を含めた加工性などの機械的特性を低下させる。
【００３９】
また、界面活性元素であるＢｉやＳｎが含有されていると、Ｍｇ酸化物が晶出した後にこの酸化物上にＴｉＮやＭｎＳなどが析出し易くなる。Ｍｇ酸化物が微細に分散されると、Ｍｇ酸化物上に不均質核生成するＴｉＮやＭｎＳも結果的に微細に分散されることとなり、機械的特性の向上に寄与する。
【００４０】
（ｂ）Ｃａ、ＮｄおよびＳｎ含有の効果
上記（ａ）の鋼材中にＣａ、ＮｄおよびＳｎの１種以上が含有されると、結晶粒界の移動に対して引き摺り効果を発揮し、再加熱時のオーステナイト粒の成長を抑制する作用を有することを見出した。これらの元素は、含有させてもさせなくてもよいが、これらの元素の効果を得たい場合は、Ｃａについては０．００００５〜０．００５％の範囲内で、Ｎｄについては０．００００５〜０．００１％の範囲内で、また、Ｓｎについては０．００００５〜０．０１％の範囲内で、１種以上を含有させる。
【００４１】
Ｃａ、ＮｄおよびＳｎともに、その含有量が０．００００５％未満ではそれらの効果が得られない。一方、Ｃａ含有量が０．００５％を超えて多くなると、Ｃａ硫化物が生成され、逆に、機械的特性が低下する。また、Ｎｄ含有量が０．００１％を超えて多くなると、Ｎｄ酸化物が晶出してピン止め効果も現れ、結晶粒の成長抑制効果は大きくなるが、同時に浸漬ノズルの閉塞頻度が高まり、連続鋳造操業におけるトラブルを引き起こすこととなるので、好ましくない。
【００４２】
さらに、晶出したＮｄ酸化物上にＭｎＳやＴｉＮなどが不均質核生成するので、界面活性元素であるＢｉやＳｎが含有されていると、不均質核生成が起こり易くなる。Ｎｄ酸化物が微細に分散すると、その上に不均質核生成するＭｎＳやＴｉＮも微細に分散することになり、機械的特性が向上する。
【００４３】
Ｓｎ含有量が０．０１％を超えて多くなると、Ｓｎが結晶粒界に著しく濃化されるため、鋼の脆化が顕著となる。したがって、その含有量は０．０１％以下とすることが好ましい。
【００４４】
（ｃ）浸漬ノズルの閉塞を回避できる連続鋳造方法
溶鋼中に希土類元素のＮｄを添加すると、浸漬ノズルが閉塞しやすく、長時間におよぶ操業は困難であった。従来、取鍋中に金属元素Ｎｄの単体あるいはＮｄ合金の塊を一括添加する方法が一般に採られているが、この方法では、浮上分離したり、溶鋼内で沈降したり、または、溶鋼の流動で撹拌されて衝突・凝集して粗大化し、例えば粗大な酸化物が溶鋼中に懸濁することになる。そして、この反応生成物が浸漬ノズルの内壁に付着して浸漬ノズルの閉塞を引き起こす。
【００４５】
これに対して、タンディッシュ内の溶鋼に浸漬させた浸漬ランスまたは鋳型内の溶鋼に浸漬させた浸漬ランスを通して、Ｎｄをキャリアガスとともに溶鋼中に供給するか、または、金属元素のＮｄを含有するワイヤーまたはロッドをキャリアガスとともに溶鋼中に供給して連続鋳造を行うことにより、凝集・肥大化する以前に連鋳鋳型内に供給され、凝固するため、浸漬ノズルの閉塞といった問題が生じなくなる。さらに、微細な生成物のままで連鋳スラブ内に分散させることができる。
【００４６】
（ｄ）上記の連続鋳造方法を実施するための装置
後述する実施例にて説明するとおり、タンディッシュと、タンディッシュ下部に設けられタンディッシュ内の溶鋼を鋳型に供給するための浸漬ノズルと、タンディッシュの下方に位置する鋳型と、前記タンディッシュ内の溶鋼にワイヤーもしくはロッドを供給するための浸漬ランスまたは前記鋳型内の溶鋼にワイヤーもしくはロッドを供給するための浸漬ランスと、前記浸漬ランスの孔内に前記ワイヤーまたはロッドを供給するためのワイヤまたはロッド供給装置と、前記浸漬ランス内にキャリアガスを供給するガス供給装置とを有する溶鋼の連続鋳造装置が好適である。
【００４７】
（２）鋼の成分組成範囲
本発明に係る鋼の成分組成のうち、既に述べた添加金属元素を除く成分組成の限定理由について下記に説明する。
【００４８】
Ｃ：０．０３〜０．０８％
Ｃは、母材および溶接部の強度および靱性を確保するために有効な元素である。その含有量が０．０３％未満では、上記の効果が充分に得られず、一方、その含有量が０．０８％を超えて高くなると炭化物が生成し、熱延鋼板に要求される穴拡げ性が低下するとともに、溶接部の靱性も低下する。そこで、Ｃの適正範囲を０．０３〜０．０８％とした。
【００４９】
Ｓｉ：０．１〜２．０％
Ｓｉは、炭化物の生成を抑制するとともに、強度および延性を確保するために必要な元素である。強度および延性を向上させるためにはその含有量を０．１％以上とする必要がある。また、一方、その含有量が２．０％を超えて高くなると、溶接部の靱性が劣化する。上記の理由から、その適正範囲を０．１〜２．０％とした。
【００５０】
Ｍｎ：０．５〜３．０％
Ｍｎは、鋼板の高強度化と靱性の確保およびＨＡＺの焼入れ性の確保のために有効な元素である。上記の効果を得るためには、その含有量を０．５％以上とする必要がある。一方、その含有量が３．０％を超えて高くなると、靱性が損なわれ、溶接性が低下する。このため、Ｍｎ含有量の適正範囲を０．５〜３．０％とした。
【００５１】
Ｐ：０．０２％以下
Ｐは、鋼板の延性および靱性、ならびに溶接性および加工性を劣化させる元素であることから、その含有量を０．０２％以下に制限する。また、Ｐは鋼板の高強度化に有効な作用を有する元素であることから、その効果を得るためには、０．００１％以上を含有させることが好ましい。  
Ｓ：０．００５％以下
Ｓは、ＭｎＳ介在物などを形成して鋼板の延性や穴拡げ性を低下させる元素である。このため、その含有量を０．００５％以下とした。製鋼コストの上昇が許容される鋼種においては、０．０００５％以下にまで低下させることが好ましい。
【００５２】
Ｔｉ：０．００３〜０．２５％
Ｔｉは、主として炭窒化物を析出し、その析出強化作用により母材強度の向上に寄与する有効な元素である。Ｔｉ含有量が０．００３％未満では、上記の効果は充分でなく、一方、その含有量が０．２５％を超えて高くなると、鋼中に粗大な析出物や介在物を形成して、鋼の延性、靱性および加工性を低下させる。上記の理由から、Ｔｉ含有量の適正範囲を０．００３〜０．２５％とした。
【００５３】
Ｎ：０．０１％以下
Ｎが鋼中に含有されると延性、靱性および加工性が低下するので、Ｎは有害元素である。その含有量が０．０１％を超えて高くなると、上記特性の劣化が著しくなることから、含有量の上限を０．０１％とした。しかしながら、工業的にＮを完全に除去することは不可能であるため、実操業において低減可能な範囲を考慮すると、その下限は０．００１％とすることが好ましい。
【００５４】
Ａｌ：０．００２〜０．２％
Ａｌは、溶鋼の脱酸元素であり、その効果を得るためには０．００２％以上を含有させる必要がある。しかし、その含有量が０．２％を超えて高くなると、鋼中の粗大な酸化物系介在物量が増大し、母材強度に悪影響を及ぼす。上記の理由から、その含有量の適正範囲を０．００２〜０．２％とした。なお、本発明において、Ａｌとは、酸可溶Ａｌ（ｓｏｌ．Ａｌ）を意味する。
【００５５】
次に鋼の任意添加元素について説明する。
【００５６】
Ｍｏ：０．５％以下、Ｃｕ：１．５％以下、Ｎｂ：０．０４％以下、Ｖ：０．０４％以下、Ｎｉ：５．０％以下、Ｃｒ：２．５％以下およびＢ：０．００３％以下のうちの１種以上を含有
上記のＭｏ、Ｃｕ、Ｎｂ、Ｖ、Ｎｉ、ＣｒおよびＢは、含有してもしなくてもよいが、
それらの元素の効果を得たい場合は、下記の含有量の範囲内において、それらの元素のうちから１種以上を含有させることができる。
【００５７】
Ｍｏ：０．５％以下
Ｍｏは、含有させれば焼入れ性の向上および強度の向上に有効な作用を発揮する元素である。その明確な効果を得るには０．１％以上を含有させることが好ましい。しかし、その含有量が０．５％を超えて高くなると、鋼の靱性および延性の低下ならびに溶接性の劣化が顕在化する。そこで、Ｍｏを含有させる場合の含有量の範囲を０．５％以下とした。
【００５８】
Ｃｕ：１．５％以下
Ｃｕは、含有させれば焼入れ性の向上および析出強化に有効な作用を有する元素であり、その効果を得るには０．０１％以上を含有させることが好ましい。一方、その含有量が１．５％を超えて高くなると、熱間加工性が低下する。上記の理由から、Ｃｕを含有させる場合の含有量の範囲を１．５％以下とした。
【００５９】
Ｎｂ：０．０４％以下
Ｎｂは、含有させれば低温靭性を向上させる作用を有する元素である。その効果を得るには、０．００５％以上を含有させることが好ましい。しかし、その含有量が０．０４％を超えて高くなると、鋼中に粗大な炭化物や窒化物を形成するため、鋼板の穴拡げ性などの加工性を低下させる。上記の理由から、Ｎｂを含有させる場合の含有量の範囲を０．０４％以下とした。
【００６０】
Ｖ：０．０４％以下
Ｖは、含有させれば熱延鋼板内で炭窒化物として析出し、その析出効果により強度およびお靱性を向上させる作用を発揮する。その効果を得るためには０．００３％以上を含有させることが好ましい。一方、その含有量が０．０４％を超えて高くなると、鋼板の加工性および靱性が劣化する。上記の理由から、Ｖを含有させる場合の含有量の範囲を０．０４％以下とした。
【００６１】
Ｎｉ：５．０％以下
Ｎｉは、含有させれば母材の靱性を向上させる作用を有する元素である。その効果を得るには０．５％以上を含有させることが好ましい。一方、その含有量が５．０％を超えると、焼入れ性が過剰となり、靱性に悪影響を及ぼす。そこで、Ｎｉを含有させる場合の含有量の範囲を５．０％以下とした。
【００６２】
Ｃｒ：２．５％以下
Ｃｒは、含有させれば焼入れ性の向上、および析出強化による母材強度の向上に有効な作用を発揮する元素である。その効果を得るには０．０５％以上を含有させることが好ましい。一方、その含有量が２．５％を超えると、靱性および溶接性が劣化する傾向が認められる。そこで、Ｃｒを含有させる場合の含有量の範囲を２．５％以下とした。
【００６３】
Ｂ：０．００３％以下
Ｂは、含有させれば鋼板の強度を向上させる作用を発揮する元素である。その効果を得るには０．０００５％以上を含有させることが好ましい。しかしながら、その含有量が０．００３％を超えて高くなると、鋼中に粗大な硼化物が析出し、これにより鋼の靱性が劣化する。上記の理由から、Ｂを含有させる場合の含有量の範囲を０．００３％以下とした。
【実施例】
【００６４】
本発明における鋼中の介在物微細化効果、および再加熱時における結晶粒の成長抑制に基づく加工性向上効果、ならびに鋼の連続鋳造方法の効果を確認するため、以下に示す試験を行って、その結果を評価した。
〔試験条件〕
溶鋼：後述する表１〜表４に示される成分組成を有する鋼 
溶鋼量：５トン／分で連続鋳造
添加金属：後述する表２および表４に示す金属元素 
添加方法：金属ワイヤー（ワイヤー直径は３ｍｍφ）
添加位置：タンディッシュ内
キャリアガス：アルゴンガス１０Ｌ／分
図１は、浸漬ランスを通して金属ワイヤーをタンディッシュ内の溶融金属に供給しながら連続鋳造する方法を示す図である。
【００６５】
取鍋３からタンディッシュ２に供給された溶鋼１は、浸漬ノズル６を経て連続鋳造鋳型８内に注入され、さらに下方に引き抜かれながら凝固シェル７を形成して鋳片となる。添加される金属は、タンディッシュ２内の溶鋼１中に浸漬された浸漬ランス４を通して、最終的に金属の蒸気となってタンディッシュ２内の溶鋼１中に供給された。
【００６６】
浸漬ランス４の一端は、金属ワイヤー供給機５に接続されている。金属ワイヤー供給機５にはワイヤーリール５１が装填されており、ワイヤー繰出し速度制御装置５３によりその繰出し速度を制御されたワイヤー繰出しロール５２により、金属ワイヤー５０が浸漬ランス４内に挿入された。金属ワイヤー供給機にはキャリアガス５４が導入され、金属ワイヤー５０とともに浸漬ランス４内に供給された。
【００６７】
一方、比較例として、金属元素を添加しない条件で連続鋳造を行い、以下、金属元素を添加した場合と同様の試験および調査を行った。
【００６８】
試験に用いた鋼の成分組成を表１〜表４に示した。
【００６９】
【表１】
0004569458.tif 000002
【００７０】
【表２】
0004569458.tif 000003
【００７１】
【表３】
0004569458.tif 000004
【００７２】
【表４】
0004569458.tif 000005
【００７３】
連続鋳造により得られた連続鋳造スラブを下記の条件で再加熱後熱間圧延し、熱延鋼板を得た。
【００７４】
連鋳スラブの再加熱温度：１２５０℃
再加熱時間：２時間
熱間圧延仕上げ温度：８５０〜９００℃
熱延鋼板の板厚：３ｍｍ
巻き取り温度：４００〜５００℃
試験により得られた結果を表２および表４に示した。同表において、析出物粒径指数は、比較例である試験番号Ｃ１における析出物粒径を１．０として、これに対する相対値により指数化して表示した。ここで、析出物の粒径は、熱延鋼板から採取した試料をＳＥＭにより５００〜２０００倍の倍率で観察し、ＪＩＳ  Ｇ  ０５５５に規定された非金属介在物の測定方法に準じて、観察される析出物粒子２００個あたりの平均値を求め、これを採用した。
【００７５】
また、熱延鋼板の穴拡げ性指数は、熱延鋼板から採取した試験片を用いて、日本鉄鋼連盟規格ＪＦＳＴ  １００１−１９９６に規定された方法に準じて穴拡げ試験を行い、比較例である試験番号Ｃ１における穴拡げ試験結果を１．０として、これに対する相対値により指数化して表示した。この指数の値が大きいほど穴拡げ性が優れていることを示す。  
〔試験結果〕
試験番号Ｈ１〜Ｈ２６は、本発明で規定する条件を満足する本発明例についての試験であり、試験番号Ｃ１〜Ｃ７は、Ａｇ、Ｂｉ、Ｍｇ、Ｃａ、Ｎｄ、Ｓｎといった金属元素のいずれをも含有しないか、または、それらの含有量が本発明で規定する範囲を超えて高い比較例についての試験である。本発明例および比較例のいずれの試験においても、本発明の連続鋳造方法によれば、制御目標とする含有量の金属元素が鋳片内に均一に、かつ高歩留まりで添加されていた。
【００７６】
金属元素としてＡｇおよびＭｇを含有させた本発明例の試験番号Ｈ１、ならびにＡｇおよびＭｇに加えてさらにＢｉを含有させた本発明例の試験番号Ｈ２およびＨ７では、比較例の試験番号Ｃ１における析出物粒径を基準（１．０）とした析出物粒径指数が、試験番号Ｃ１に比して０．４〜０．５低く抑えられていることから、析出物粒径が微細化されて分散していることがわかる。また、比較例の試験番号Ｃ１における穴拡げ試験結果を基準（１．０）とした穴拡げ性指数は、比較例に比して０．３〜０．５高くなっており、穴拡げ性が良好に改善されていることがわかる。したがって、これらの事実は、主としてＡｇ、ＢｉまたはＭｇ酸化物のピン止め効果により、再加熱時のオーステナイト結晶粒径の粗大化が抑制された結果、穴拡げ性といった鋼板の加工性が向上したことを示すものと判断される。
【００７７】
さらに、上記金属に加えて、Ｃａ、ＮｄおよびＳｎのうちの１種以上の金属を含有させた試験番号Ｈ３〜Ｈ６およびＨ８〜Ｈ１０では、上記と同等かまたはそれ以上の析出物の微細化効果が見られ、それに伴って穴拡げ性指数も一層向上している。これは、Ｃａ、ＮｄまたはＳｎを含有したことにより、上記ピン止め効果に加えて、さらに結晶粒界の引き摺り効果も加わったことによると考えられる。
【００７８】
これらに対して、Ａｇ、Ｂｉ、Ｍｇ、Ｃａ、Ｎｄ、Ｓｎといった金属元素のいずれをも含有しない比較例の試験番号Ｃ１〜Ｃ４では、析出物粒径指数が１．０近傍の値であって、析出物が微細化しておらず、したがって、再加熱時のオーステナイト粒径の粗大化も抑制されないことから、穴拡げ性についても、比較例に比してほとんど改善されていない。
【００７９】
また、Ａｇ、ＢｉまたはＭｇの含有量が本発明で規定する含有量の範囲を超えて高い試験番号Ｃ５〜Ｃ７では、上記元素を含有させた効果は飽和しており、鋼材の製造コストが過度に上昇する結果となっている。
【産業上の利用可能性】
【００８０】
本発明の鋼材は、析出物が微細化され分散しているので、超大入熱溶接におけるＨＡＺをはじめとして、再加熱時のオーステナイト結晶粒の成長が抑制され、強度や靱性に加えて、鋼板の穴拡げ性などの加工性に優れた鋼材として好適である。また、本発明の連続鋳造方法は、上記の鋼材を得るために必要な金属元素の適正量を溶鋼中に効率よく添加し、連続鋳造スラブ内に均一に分散させるための最適の連続鋳造方法である。したがって、本発明の鋼材は、自動車用熱延鋼板をはじめとする強度、靱性および加工性に優れた構造用または加工用鋼材として、また、本発明の方法は、上記鋼材用素材を製造するための連続鋳造方法として、広範に適用することができる。
【図面の簡単な説明】
【００８１】
【図１】金属ワイヤーを浸漬ランスを通してタンディッシュ内の溶融金属に供給しながら連続鋳造する方法を示す図である。
【符号の説明】
【００８２】
１：溶鋼、  ２：タンディッシュ、  ３：取鍋、  ４：浸漬ランス、  
５：金属ワイヤー供給機、  ５０：金属ワイヤー、  ５１：ワイヤーリール、
５２：ワイヤー繰出しロール、  ５３：ワイヤー繰出し速度制御装置、  
５４：キャリアガス、  ５５：圧力計、  ５６：流量制御弁、  ６：浸漬ノズル、
７：凝固シェル、  ８：連続鋳造鋳型
【図１】
0004569458.tif 000006